(57)【要約】【課題】水冷却型原子炉用燃料集合体に用いられるジルコニウム合金製部材の腐食および水素吸収を抑制する。【解決手段】ジルコニウムを主成分とする合金によって形成されたジルコニウム合金部１２を備えた、たとえば燃料被覆管３１などの水冷却型の原子炉に装荷される燃料集合体に用いる部品に、原子炉に装荷されると冷却水と接する面にジルコニウム合金部１２を覆うようにフェライト被膜１３を形成する。【選択図】図１
2009092619.tif 000002
【特許請求の範囲】
【請求項１】
水冷却型の原子炉に装荷される燃料集合体に用いる部品において、
ジルコニウムを主成分とする合金によって形成されたジルコニウム合金部と、
前記原子炉に装荷されると冷却水と接する面に前記ジルコニウム合金部を覆うように形成されたフェライト被膜と、
を有することを特徴とする燃料集合体に用いる部品。
【請求項２】
前記フェライト被膜の厚さは、５μｍ以下であることを特徴とする請求項１に記載の燃料集合体に用いる部品。
【請求項３】
前記フェライト被膜は、マグネタイト、ニッケルフェライト、ジンクフェライトのいずれかを主成分とすることを特徴とする請求項１または請求項２に記載の燃料集合体に用いる部品。
【請求項４】
ジルコニアおよびシリカのいずれかを主成分とし、前記ジルコニウム合金部と前記フェライト被膜との間に形成された中間層を有することを特徴とする請求項１ないし請求項３のいずれか１項に記載の燃料集合体に用いる部品。
【請求項５】
水冷却型の原子炉に装荷される燃料集合体において、
ジルコニウムを主成分とする材料によって管状に形成されたジルコニウム合金部と、前記ジルコニウム合金部の外面を覆うフェライト被膜とを備えた燃料被覆管、
を有することを特徴とする燃料集合体。
【請求項６】
水冷却型の原子炉に装荷される燃料集合体において、
ジルコニウムを主成分とする材料によって形成されたジルコニウム合金部と、前記ジルコニウム合金部を覆うフェライト被膜とを備えたスペーサ、
を有することを特徴とする燃料集合体。
【請求項７】
水冷却型の原子炉に装荷される燃料集合体において、
ジルコニウムを主成分とする材料によって形成されたジルコニウム合金部と、前記ジルコニウム合金部を覆うフェライト被膜とを備えたウォータロッド、
を有することを特徴とする燃料集合体。
【請求項８】
沸騰水型の原子炉に装荷される燃料集合体に装着されるチャンネルボックスおいて、
ジルコニウムを主成分とする材料によって実質的に角管状に形成されたジルコニウム合金部と、
前記ジルコニウム合金部の内面および外面を覆うフェライト被膜と、
を有することを特徴とするチャンネルボックス。
【請求項９】
水冷却型の原子炉に装荷される燃料集合体に用いる部品の製造方法において、
ジルコニウムを主成分とする合金によってジルコニウム合金成型体を成型する成型工程と、
前記成型工程の後に、前記ジルコニウム合金成型体の前記原子炉に装荷されると冷却水に接する面にフェライト被膜をコーティングする被膜形成工程と、
を有することを特徴とする燃料集合体に用いる部品の製造方法。
【請求項１０】
前記被膜形成工程は、前記成型体を、金属イオン、酸化剤およびｐＨ調整剤を含有する溶液に接触させて、５０℃から１００℃に保持する工程を含むことを特徴とする請求項９に記載の燃料集合体に用いる部品の製造方法。
【請求項１１】
前記成型体は、浸漬法、超音波励起法、スピンスプレー法および流水法のいずれかの方法で前記溶液と接触させられることを特徴とする請求項１０に記載の燃料集合体に用いる部品の製造方法。
【請求項１２】
前記成型工程の後で前記被膜形成工程の前に、前記ジルコニウム合金成型体の表面にジルコニアおよびシリカのいずれかを主成分とする中間層を形成する中間層形成工程、を有することを特徴とする請求項９ないし請求項１１のいずれか１項に記載の燃料集合体に用いる部品の製造方法。
【請求項１３】
前記中間層は酸化膜層であって、前記中間層形成工程は前記成型体を大気および水蒸気のいずれかの雰囲気中で高温に保持する工程を含む、ことを特徴とする請求項１２に記載の燃料集合体に用いる部品の製造方法。
【請求項１４】
水冷却型の原子炉に装荷される燃料集合体の製造方法において、
ジルコニウムを主成分とする合金によってジルコニウム合金成型体を成型する成型工程と、
前記ジルコニウム合金成型体を含む構成部材を前記燃料集合体の形状に組み立てる組み立て工程と、
前記組み立て工程の後に、前記構成部材の前記原子炉に装荷されると冷却水に接する面にフェライト被膜をコーティングする被膜形成工程と、
を有することを特徴とする燃料集合体の製造方法。
【発明の詳細な説明】
【技術分野】
【０００１】
本発明は、水冷却型の原子炉に装荷される燃料集合体、その部品、それらの製造方法、および、チャンネルボックスに関する。
【背景技術】
【０００２】
水冷却型原子炉では、中性子経済の観点から熱中性子吸収断面積が小さいジルコニウム合金が燃料集合体の構成部材に多く使用されている。ジルコニウム合金は、高温・高圧の水中で十分な耐食性を有しているが、高燃焼度領域において水素吸収量が増加する傾向がある。
【０００３】
一方、経済性や資源有効利用の観点から大幅な高燃焼度化が進められている。このため、耐食性・耐水素吸収性に優れたジルコニウム合金の開発が進められている（たとえば特許文献１参照）。また、従来のジルコニウム合金の表面にジルコニウム合金の酸化膜を形成させる表面処理技術（特許文献２参照）や、ゾル・ゲル法などにより金属酸化物被膜をコーティングする技術（特許文献３参照）などが、ジルコニウム合金の腐食及び水素吸収を抑制する方法として知られている。また、特許文献４には、燃料被覆管の表面に付着したクラッドの再溶解を抑制するために、チャンネルボックスの内面にマグネタイトなどの層を形成する技術が開示されている。
【特許文献１】特開平６−３１７６８７号公報
【特許文献２】特開平１１−２３７５７号公報
【特許文献３】特開２００１−４７６８号公報
【特許文献４】特開平６−２１４０９２号公報
【発明の開示】
【発明が解決しようとする課題】
【０００４】
ジルコニウム合金は、水冷却型原子炉の炉心で長期間使用されると腐食が進行する。腐食反応で発生した水素の一部は、ジルコニウム合金に吸収されるため、金属中の水素濃度が増加する。使用期間が長くなると、金属中の水素がジルコニウム水素化物となって析出する場合がある。この析出物は、金属の延性を低下させ、燃料集合体の機械的健全性を低下させる場合がある。たとえば軽水炉で使用されている燃料集合体では、４５ＧＷｄ／ｔ以上の燃焼度でジルコニウム合金製部材中の水素吸収が増加する傾向が見られており、４５ＧＷｄ／ｔ以上の燃焼度で特に水素吸収の低減が求められている。
【０００５】
そこで本発明は、水冷却型原子炉用燃料集合体に用いられるジルコニウム合金製部材の腐食および水素吸収を抑制することを目的とする。
【課題を解決するための手段】
【０００６】
上述の目的を達成するため、本発明は、水冷却型の原子炉に装荷される燃料集合体に用いる部品において、ジルコニウムを主成分とする合金によって形成されたジルコニウム合金部と、前記原子炉に装荷されると冷却水と接する面に前記ジルコニウム合金部を覆うように形成されたフェライト被膜と、を有することを特徴とする。
【０００７】
また、本発明は、水冷却型の原子炉に装荷される燃料集合体において、ジルコニウムを主成分とする材料によって管状に形成されたジルコニウム合金部と、前記ジルコニウム合金部の外面を覆うフェライト被膜とを備えた燃料被覆管、を有することを特徴とする。
【０００８】
また、本発明は、水冷却型の原子炉に装荷される燃料集合体において、ジルコニウムを主成分とする材料によって形成されたジルコニウム合金部と、前記ジルコニウム合金部を覆うフェライト被膜とを備えたスペーサ、を有することを特徴とする。
【０００９】
また、本発明は、水冷却型の原子炉に装荷される燃料集合体において、ジルコニウムを主成分とする材料によって形成されたジルコニウム合金部と、前記ジルコニウム合金部を覆うフェライト被膜とを備えたウォータロッド、を有することを特徴とする。
【００１０】
また、本発明は、沸騰水型の原子炉に装荷される燃料集合体に装着されるチャンネルボックスおいて、ジルコニウムを主成分とする材料によって実質的に角管状に形成されたジルコニウム合金部と、前記ジルコニウム合金部の外面を覆うフェライト被膜とフェライト被膜と、を有することを特徴とする。
【００１１】
また、本発明は、水冷却型の原子炉に装荷される燃料集合体に用いる部品の製造方法において、ジルコニウムを主成分とする合金によってジルコニウム合金成型体を成型する成型工程と、前記成型工程の後に、前記ジルコニウム合金成型体の前記原子炉に装荷されると冷却水に接する面にフェライト被膜をコーティングする被膜形成工程と、を有することを特徴とする。
【００１２】
また、本発明は、水冷却型の原子炉に装荷される燃料集合体の製造方法において、ジルコニウムを主成分とする合金によってジルコニウム合金成型体を成型する成型工程と、前記ジルコニウム合金成型体を含む構成部材を前記燃料集合体の形状に組み立てる組み立て工程と、前記組み立て工程の後に、前記構成部材の前記原子炉に装荷されると冷却水に接する面にフェライト被膜をコーティングする被膜形成工程と、を有することを特徴とする。
【発明の効果】
【００１３】
本発明によれば、水冷却型原子炉用燃料集合体に用いられるジルコニウム合金製部品の腐食および水素吸収を抑制することができる。
【発明を実施するための最良の形態】
【００１４】
本発明に係る沸騰水型原子炉に装荷される燃料集合体の実施の形態を、図面を参照して説明する。なお、ここでは沸騰水型原子炉に装荷される燃料集合体を例として説明するが、水冷却型の原子炉であれば、たとえば加圧水型原子炉に装荷される燃料集合体にも適用できる。また、同一または類似の構成には同一の符号を付し、重複する説明は省略する。
【００１５】
［第１の実施の形態］
図３は、本発明に係る燃料集合体の第１の実施の形態における縦断面図である。
【００１６】
燃料集合体１０は、たとえば正方格子状に配列された複数の燃料棒１４を有している。この正方格子の中央付近には、２本のウォータロッド２２が配置される。燃料棒１４およびウォータロッド２２は、スペーサ１７によって間隔を保持されている。また、燃料棒１４の上端および下端は、上部タイプレート２４および下部タイプレート２５で支持されている。上部タイプレート２４および下部タイプレート２５は、たとえばステンレス鋼製である。
【００１７】
燃料集合体１０が沸騰水型原子炉の炉心に装荷される際には、燃料集合体１０の側面を覆う角管状のチャンネルボックス２３が装着される。なお、チャンネルボックス２３を含めて燃料集合体と呼ぶ場合もあるが、ここでは、チャンネルボックス２３は、燃料集合体に含まれないものとする。
【００１８】
図１は、本実施の形態における燃料棒の横断面図である。図２は、本実施の形態における燃料棒の一部切り欠き側面図である。
【００１９】
燃料棒１４は、円管状の燃料被覆管３１の内部に、核燃料物質をたとえば短い円柱状の複数のペレット１１として収めたものである。燃料被覆管３１の両端は、上部端栓１５および下部端栓１６と密封溶接されている。
【００２０】
燃料被覆管３１は、ジルコニウム合金部１２と、フェライト被膜１３とを有している。ジルコニウム合金部１２は、ジルコニウムを主成分とする合金によって管状に形成されている。この合金は、たとえばジルカロイ−２である。フェライト被膜１３は、ジルコニウム合金部１２の外側面を覆っている。すなわち、フェライト被膜１３は、燃料集合体１０が原子炉に装荷されると冷却水と接する面に、ジルコニウム合金部１２を覆うように形成されている。フェライト被膜１３は、たとえばマグネタイト、ニッケルフェライト、亜鉛フェライトなどのフェライト（ＭＯ・Ｆｅ２Ｏ３：Ｍは２価の金属）で形成されている。同様に、上部端栓１５および下部端栓１６も、ジルコニウムを主成分とする合金によって形成されたジルコニウム合金部１２と、このジルコニウム合金部１２を覆うように形成されたフェライト被膜１３とを有している。
【００２１】
図４は、本実施の形態におけるスペーサの上面図である。図５は、本実施の形態のスペーサの側面図である。図６は、本実施の形態におけるスペーサの一部拡大横断面図である。
【００２２】
スペーサ１７は、たとえば正方格子状に配列された短い管状のセル管１９を有している。複数のセル管１９の全体は、バンド２０で束ねられている。セル管１９の内部のそれぞれに燃料棒１４が配置される。また、２つのセル管１９を挟むようにスペーサスプリング１８が設けられている。スペーサスプリング１８は、たとえばインコネル（登録商標）製である。また、スペーサ１７の中心付近には、ウォータロッド２２が通る空間が形成されており、ウォータロッド２２は、架橋板２１によって適切な位置に配置される。
【００２３】
スペーサ１７のセル管１９、バンド２０および架橋板２１は、いずれも、燃料被覆管３１と同様に、ジルコニウムを主成分とする合金によって形成されたジルコニウム合金部１２と、このジルコニウム合金部１２を覆うフェライト被膜１３とを有している。フェライト被膜１３は、燃料集合体１０が原子炉に装荷されると冷却水と接する面に形成されている。セル管１９、バンド２０および架橋板２１は、表面全体が冷却水と接することとなるため、フェライト被膜１３はこれらの部品の全面に形成されている。
【００２４】
図７は、本実施の形態におけるウォータロッドの横断面図である。図８は、本実施の形態におけるチャンネルボックスの一部拡大断面図である。
【００２５】
ウォータロッド２２およびチャンネルボックス２３も、ジルコニウムを主成分とする合金によって形成されたジルコニウム合金部１２と、このジルコニウム合金部１２を覆うフェライト被膜１３とを有している。ウォータロッド２２およびチャンネルボックス２３は、燃料集合体１０が原子炉に装荷されると内面および外面が冷却水と接することとなるため、フェライト被膜１３はこれらの内面および外面に形成されている。
【００２６】
図９は、フェライトをコーティングしたジルカロイ−２の腐食試験結果を示すグラフである。この腐食試験では、フェライトを長方形平板状のジルカロイ−２にコーティングした試験片を高温・高圧の水蒸気中に所定の時間保持し、重量増加量および水素吸収量を測定した。また、同じ形状でフェライトをコーティングしていないジルカロイ−２の試験片についても同じ条件で試験を行い、フェライトをコーティングした試験片の試験結果はコーティングなしの試験片に対する相対値として示した。フェライトとしては、代表的なマグネタイト、ニッケルフェライト、亜鉛フェライトをコーティングした。コーティングの厚さは約１μｍである。
【００２７】
図９から、フェライト被膜をコーティングしたジルカロイ−２の腐食量は、コーティングしていないジルカロイ−２の半分程度以下になることがわかる。また、フェライト被膜をコーティングしたジルカロイ−２の水素吸収量は１／１０以下になることがわかる。さらに、フェライト被膜のコーティングによる水素吸収量の低下の割合は、腐食量の低下の割合よりも大きいことから、フェライト被膜のコーティングにより、同じ腐食量における水素吸収量、すなわち、水素吸収率が低減されていることがわかる。
【００２８】
ジルコニウム合金の酸化および水素の吸収は、酸素や水素がジルコニウム合金の表面に到達することにより生じる。しかし、ジルコニウム合金で形成された部品の水側表面にフェライトをコーティングすると、緻密なフェライト被膜が酸素や水素の移動に対する障壁となる。このため、燃料集合体１０の主としてジルコニウム合金で形成された部品の水側表面に、緻密なフェライト被膜１３をコーティングすることにより、これらの部品の腐食および水素吸収を抑制することができる。
【００２９】
図１０は、フェライト被膜の健全性の試験結果を示すグラフである。健全性は、フェライト被膜の厚さを変えた試験片の表面を引っ張って、フェライト被膜が剥離するか否かによって試験した。引っ張る力は、２段階に変化させて試験を行った。大きな力で引っ張っても剥離しなかったものを良好、小さな力で引っ張った場合に剥離せず、大きな力で引っ張った場合に剥離したものをやや良好、小さな力で引っ張った場合に剥離したものを不良と判定した。
【００３０】
フェライト被膜の厚さが５μｍ以下の場合には、小さな力で引っ張った場合に剥離が生じなかったことから、フェライト被膜の健全性を確保するためには、厚さが５μｍ以下であることが好ましい。さらに、フェライト被膜の厚さが１．７μｍ以下の場合には、より大きな力で引っ張った場合に剥離が生じなかったことから、厚さが１．７μｍ以下である方が、フェライト被膜の健全性は高く、好ましい。また、フェライト被膜を一様に形成する観点から、フェライト被膜の厚さは０．５μｍ程度以上であることが好ましい。
【００３１】
このような燃料集合体１０の部品は、まずジルカロイ−２を所定の形状に成型してジルコニウム合金成型体を形成した後に、このジルコニウム合金成型体の表面にフェライト被膜１３をコーティングする。このジルコニウム合金成型体が、ジルコニウム合金部１２となる。フェライト被膜１３のコーティングは、たとえばスピンスプレー法によって行う。
【００３２】
スピンスプレー法では、成型したジルコニウム合金をターンテーブル上に配置し、回転させながら金属イオン溶液、酸化剤溶液およびｐＨ調整剤を吹き付けることによりフェライト被膜１３を形成させる。コーティングの際、温度が低すぎると反応速度が遅くなり、また、温度が高すぎると溶液の蒸発が多い。このため、５０℃〜１００℃、たとえば９０℃程度に加熱しながら、コーティングを行う。
【００３３】
ウォータロッド２２は、たとえば複数のジルカロイ−２製の管を溶接して最終的な形状に成型した後に、内面側と外面側の両方に金属イオン溶液と酸化剤溶液を流しながらフェライト被膜１３をコーティングする。チャンネルボックス２３は、たとえばジルカロイ−２製角管にクリップなどを溶接して最終的な形状に成型した後に、内面側と外面側の両方に金属イオン溶液と酸化剤溶液を流しながらフェライト被膜１３をコーティングする。
【００３４】
なお、フェライト被膜１３のコーティング方法は、スピンスプレー法に限るものではなく、浸漬法、超音波励起法、流水法などを用いてもよい。浸漬法では、成型したジルコニウム合金を金属イオン溶液と酸化剤、ｐＨ調整剤溶液中に浸漬して、溶液を撹拌し、コーティングを行う。超音波励起法では、この撹拌を超音波励起により行う。また、流水法では、金属イオン溶液と酸化剤溶液、ｐＨ調整剤を流しながらジルコニウム合金表面上にフェライト被膜をコーティングする。
【００３５】
また、フェライト被膜１３は、個々の部品ごとにコーティングしてもよいが、組み立てた後にコーティングしてもよい。たとえば、セル管１９、バンド２０などを別々にコーティングして形成した後にスペーサ１７として組み立ててもよい。また、スペーサ１７のそれぞれの部品をスペーサの形状に組み立てた後に、インコネル製のスペーサスプリング１８も組み込んだまま、まとめてフェライト被膜１３をコーティングしてもよい。この場合、スペーサスプリング１８にもフェライト被膜がコーティングされ、燃料棒１４とスペーサスプリング１８との接触による磨耗が低減される。
【００３６】
さらに、フェライト被膜１３をコーティングしない状態で、ジルコニウム合金成型体、および、タイプレートなどの他の構成部材を、燃料集合体の形態に組み立てた後に、燃料集合体全体に、まとめてフェライト被膜１３をコーティングしてもよい。
【００３７】
このようにして、水冷却型原子炉用燃料集合体に用いられるジルコニウム合金製部品にフェライト被膜をコーティングすることにより、ジルコニウム合金製の部品の腐食および水素吸収を抑制することができる。このため、燃焼が進んでも燃料集合体の健全性の低下を抑制することができる。特に、現在軽水炉で使用されている燃料集合体では、４５ＧＷｄ／ｔ以上の燃焼度でジルコニウム合金製部材中の水素吸収が増加する傾向が見られるため、４５ＧＷｄ／ｔ以上の燃焼度まで使用される燃料集合体の健全性低下の抑制に有効である。
【００３８】
なお、フェライト被膜１３は、マグネタイト、ニッケルフェライト、ジンクフェライトに限定されず、これと同様の結晶構造を持つフェライトでも同様の効果が得られる。また、磨耗を抑制させるために、互いに接触する部品同士に形成するフェライト被膜は、同質のものが好ましい。
【００３９】
［第２の実施の形態］
図１１は、本発明に係る燃料集合体の第２の実施の形態における燃料棒の横断面図である。
【００４０】
本実施の形態の燃料被覆管３１は、ジルコニウム合金部１２とフェライト被膜１３との間に、中間層３２を有している。この中間層３２は、たとえばジルコニアを主成分とする酸化被膜である。また、中間層３２として、シリカを主成分とするシリカ被膜を形成してもよい。このようにジルコニウム合金部１２の表面に、中間層３２として酸化膜層あるいはシリカ被膜を形成しておくことにより、フェライト被膜１３の密着性を向上させることができる。
【００４１】
酸化膜被膜は、たとえばジルコニウム合金を燃料被覆管３１の最終的な形状に成型し、燃料ペレット１１を装填して、上部端栓１５および下部端栓１６を溶接した後に、高温大気中あるいは高温水蒸気中に保持して形成する。酸化被膜の厚さは、酸化速度の加速が生じておらず、緻密な構造をしており、かつ、酸素および水素の拡散移動を抑制できるように、０．５μｍ程度から３μｍ程度の範囲が好ましい。
【００４２】
シリカ被膜も、たとえばジルコニウム合金を燃料被覆管３１の最終的な形状に成型し、燃料ペレット１１を装填して、上部端栓１５および下部端栓１６を溶接した後に、コーティングして形成することができる。シリカ被膜の厚さは、被膜の緻密性、密着性、並びに、酸素および水素の拡散抑制の観点から、０．１μｍ程度から１０μｍ程度の範囲が好ましい。
【００４３】
［他の実施の形態］
なお、本発明は、上述の各実施の形態に限定されず、様々な形態で実施することができる。また、各実施の形態の特徴を組み合わせて実施することもできる。
【００４４】
たとえば、スペーサ１７、ウォータロッド２２あるいはチャンネルボックス２３において、ジルコニウム合金部１２とフェライト被膜１３との間に、酸化被膜あるいはシリカ被膜の中間層３２を形成してもよい。また、ジルコニウム合金部１２が表面に露出した状態のまま燃料集合体を組み立てて、その後、燃料集合体の一部または全体にフェライト被膜１３をコーティングしてもよい。
【図面の簡単な説明】
【００４５】
【図１】本発明に係る燃料集合体の第１の実施の形態における燃料棒の横断面図である。
【図２】本発明に係る燃料集合体の第１の実施の形態における燃料棒の一部切り欠き側面図である。
【図３】本発明に係る燃料集合体の第１の実施の形態における縦断面図である。
【図４】本発明に係る燃料集合体の第１の実施の形態におけるスペーサの上面図である。
【図５】本発明に係る燃料集合体の第１の実施の形態のスペーサの側面図である。
【図６】本発明に係る燃料集合体の第１の実施の形態におけるスペーサの一部拡大横断面図である。
【図７】本発明に係る燃料集合体の第１の実施の形態におけるウォータロッドの横断面図である。
【図８】本発明に係る燃料集合体の第１の実施の形態におけるチャンネルボックスの一部拡大断面図である。
【図９】フェライトをコーティングしたジルカロイ−２の腐食試験結果を示すグラフである。
【図１０】フェライト被膜の健全性の試験結果を示すグラフである。
【図１１】本発明に係る燃料集合体の第２の実施の形態における燃料棒の横断面図である。
【符号の説明】
【００４６】
１０…燃料集合体、１１…ペレット、１２…ジルコニウム合金部、１３…フェライト被膜、１４…燃料棒、１５…上部端栓、１６…下部端栓、１７…スペーサ、１８…スペーサスプリング、１９…セル管、２０…バンド、２１…架橋板、２２…ウォータロッド、２３…チャンネルボックス、２４…上部タイプレート、２５…下部タイプレート、３１…燃料被覆管、３２…中間層
【図１】
2009092619.tif 000003
【図２】
2009092619.tif 000004
【図３】
2009092619.tif 000005
【図４】
2009092619.tif 000006
【図５】
2009092619.tif 000007
【図６】
2009092619.tif 000008
【図７】
2009092619.tif 000009
【図８】
2009092619.tif 000010
【図９】
2009092619.tif 000011
【図１０】
2009092619.tif 000012
【図１１】
2009092619.tif 000013